(57)【要約】【課題】従来法では解決できないオリゴマー付着異物を抑制した引裂直線性二軸延伸ポリエステルフィルムを提供する。【解決手段】ポリテトラメチレングリコール単位を含有したポリブチレンテレフタレートとポリエチレンテレフタレートとからなるフィルムであって、フィルムの１００００ｍ２あたり、直径０．５ｍｍ以上のオリゴマー由来異物が１０個以下であり、直径０．２ｍｍ以上０．５ｍｍ未満のオリゴマー由来異物が５０個以下であることを特徴とする、少なくとも長手方向に引裂直線性を有する二軸延伸ポリエステルフィルム。【選択図】なし【特許請求の範囲】
【請求項１】
ポリテトラメチレングリコール単位を含有したポリブチレンテレフタレートとポリエチレンテレフタレートとからなるフィルムであって、フィルムの１００００ｍ２あたり、直径０．５ｍｍ以上のオリゴマー由来異物が１０個以下であり、直径０．２ｍｍ以上０．５ｍｍ未満のオリゴマー由来異物が５０個以下であることを特徴とする、少なくとも長手方向に引裂直線性を有する二軸延伸ポリエステルフィルム。
【請求項２】
少なくとも１層に請求項１記載の二軸延伸ポリエステルフィルムを使用した積層フィルム。
【請求項３】
請求項２記載の積層フィルムを使用し、引裂直線性を示す方向が袋の引裂方向となるように製袋した易開封性包装袋。
【請求項４】
請求項１記載の二軸延伸ポリエステルフィルムを製造する方法であって、ポリテトラメチレングリコール単位を含有したポリブチレンテレフタレートとポリエチレンテレフタレートの混合物から得られた未延伸シートを、テンター式延伸機によって延伸するに際して、テンター式延伸機内の延伸ゾーンにおけるオリゴマーガス濃度が０．２ｍｇ／ｍ３以下となるように制御して延伸することを特徴とする二軸延伸ポリエステルフィルムの製造方法。
【発明の詳細な説明】
【技術分野】
【０００１】
本発明は、フィルムの少なくとも長手方向の引裂直線性に優れ、かつ、優れた強度、耐熱性、寸法安定性を有し、菓子、漬物、味噌、スープ、ジャム、冷凍、冷蔵、レトルトパウチなどの食品をはじめ、医薬品、日用品、コスメティックスなどの包装材料として有用な二軸延伸ポリエステルフィルムとその製造方法に関するものである。
【背景技術】
【０００２】
食品、医薬品、雑貨の包装には、各種のプラスチックフィルムを用いた包装袋が多く使用されており、二軸延伸されたプラスチックフィルムとヒートシール可能な無配向プラスチックを２層あるいは３層以上ラミネートした包装袋が広く使用されている。二軸延伸ポリエステルフィルムは耐久性、防湿性、力学的強度、耐熱性、耐油性が優れており、チューブラー法、フラット式同時二軸延伸法、フラット式逐次二軸延伸法などを用いて製造した二軸延伸ポリエステルフィルムが食品包装分野などにおいて幅広く使用されている。
【０００３】
しかしながら、二軸延伸ポリエステルフィルムを用いた包装袋は、引裂開封性が悪いという問題点を有している。開封性を良くするためにノッチを付与する方法があるが、ノッチから引き裂いた際に直線的に引き裂けない現象がしばしば発生し、内容物が飛散して無駄になるばかりでなく、クッキーなどの軟らかい菓子は、開封時に割れたり、内容物が液体の場合には衣服を汚したりするトラブルが起こる場合がある。
【０００４】
フィルムを引き裂いた際に直線性に優れる易開封性材料としては、一軸延伸ポリオレフィンフィルムを中間層としてラミネートしたものがある。このようなものとしては、たとえば、二軸延伸ポリエステルフィルム／一軸延伸ポリオレフィンフィルム／無延伸ポリオレフィンフィルムの３層ラミネートフィルムがあるが、わざわざ中間層を設けなければならずコスト的に問題があり、用途が限定されていた。
【０００５】
そこで、二軸延伸ポリエステルフィルム自体に引裂直線性を付与する方法として、酸成分が主としてテレフタル酸又はナフタレンジカルボン酸からなる熱可塑性ポリエステル樹脂（イ）と、このポリエステルと相分離形態を呈する熱可塑性ポリエステル樹脂（ロ）の混合物を主原料として用いた二軸延伸ポリエステルフィルムが提案されている（特許文献１）。そして前記公報には、（イ）としてＰＥＴ、（ロ）としてポリテトラメチレングリコール単位とＰＢＴからなるポリエーテルポリエステルブロック共重合体（以下、変性ＰＢＴと呼ぶ。）が用いられることが記載されている。
【０００６】
しかしながら、前記混合物を原料とした用いた二軸延伸ポリエステルフィルムはＰＥＴ単体のポリエステルフィルム生産時と比較し、フィルムへのオリゴマー付着量が多く、フィルムの品質を低下させる問題があった。
【０００７】
フィルムにオリゴマーが付着していると、印刷の際にインキ抜けやドット抜けが発生したり、オリゴマーがインキへ溶解して版かぶりを引き起こす原因となる。
【０００８】
従来、オリゴマーなどの異物を防ぐ検討は数多くなされてきた。例えば、延伸フィルムの表面にエアーを吹きつけオリゴマーを吹き飛ばす方法（特許文献２）や、粘着ロールをフィルムに押し当てて取り除く方法（特許文献３）などが挙げられる。
【０００９】
しかしながら、上述のような従来の提案においては、オリゴマー由来の付着異物を抑制できたが、十分とは言えなかった。生産工程において、これらの従来法を試みても解決できないオリゴマー付着異物が存在するからである。
【００１０】
また、異物検査機によって、付着異物を含むフィルムロールを検知して、これを製品化しない方法も採られているが、ＰＥＴフィルムと比較するとオリゴマー量が多く、生産性の観点から好ましくなかった。
【先行技術文献】
【特許文献】
【００１１】
【特許文献１】特開平８−１６９９６２号公報
【特許文献２】特開２００９−７２６５１号公報
【特許文献３】特開２０１０−１７９２７６号公報
【発明の開示】
【発明が解決しようとする課題】
【００１２】
本発明の課題は、従来法では解決できないオリゴマー由来異物を抑制し、品質の向上した引裂直線性二軸延伸ポリエステルフィルムを提供することである。
【課題を解決するための手段】
【００１３】
本発明者らは鋭意研究の結果、変性ＰＢＴに含まれるＰＢＴ成分由来のオリゴマーが溶融し、これが延伸フィルムに融着し、または、ＰＥＴ成分由来のオリゴマーに付着して、延伸フィルムに融着していることを突き止めた。このため、見かけ上はＰＥＴオリゴマーと変わらないが、従来法のエアシャワーや粘着ロールでは除去しきれないことが判明した。  これは、変性ＰＢＴのオリゴマーはＰＥＴのオリゴマーと比較し耐熱性が低いため、テンター式延伸機内の延伸ゾーンでＰＥＴオリゴマーよりも先に溶融してしまうことに由来する。すなわち、変性ＰＢＴとＰＥＴの混合物特有の問題である。
そこで、本発明者らは、二軸延伸ポリエステルフィルムの製造において、テンター延伸時のオリゴマーガス濃度を制御することで前記課題が解決されることを見出し、本発明に到達した。
すなわち、本発明の要旨は次の通りである。
（１）ポリテトラメチレングリコール単位を含有したポリブチレンテレフタレートとポリエチレンテレフタレートとからなるフィルムであって、フィルムの１００００ｍ２あたり、直径０．５ｍｍ以上のオリゴマー由来異物が１０個以下であり、直径０．２ｍｍ以上０．５ｍｍ未満のオリゴマー由来異物が５０個以下であることを特徴とする、少なくとも長手方向に引裂直線性を有する二軸延伸ポリエステルフィルム。
（２）少なくとも１層に（１）記載の二軸延伸ポリエステルフィルムを使用した積層フィルム。
（３）（２）記載の積層フィルムを使用し、引裂直線性を示す方向が袋の引裂方向となるように製袋した易開封性包装袋。
（４）（１）記載の二軸延伸ポリエステルフィルムを製造する方法であって、ポリテトラメチレングリコール単位を含有したポリブチレンテレフタレートとポリエチレンテレフタレートの混合物から得られた未延伸シートを、テンター式延伸機によって延伸するに際して、テンター式延伸機内の延伸ゾーンにおけるオリゴマーガス濃度が０．２ｍｇ／ｍ３以下となるように制御して延伸することを特徴とする二軸延伸ポリエステルフィルムの製造方法。
【発明の効果】
【００１４】
本発明によれば、オリゴマーの付着量が低減され、印刷に供した際にインキ抜けやドット抜けが発生しにくい、高品位の引裂直線性ポリエステルフィルムを得ることができる。
【発明を実施するための最良の形態】
【００１５】
以下、本発明について詳細に説明する。
【００１６】
本発明の引裂直線性二軸延伸ポリエステルフィルムは、フィルムの１００００ｍ２あたり、直径０．５ｍｍ以上のオリゴマー由来異物が１０個以下であり、直径０．２ｍｍ以上０．５ｍｍ未満のオリゴマー由来異物が５０個以下であることを特徴とする。オリゴマー由来異物の測定方法については後述する。
【００１７】
オリゴマー由来異物は、印刷加工する際に致命的な欠点になることから、可能な限り少ないことが望まれる。すなわち、フィルムの１００００ｍ２あたり、直径０．５ｍｍ以上のオリゴマー由来異物が１０個以下である必要があり、５個以下であることが好ましく、２個以下がより好ましく、この大きさの異物が存在しないことが最も好ましい。
また、直径２ｍｍ以上５ｍｍ未満のオリゴマー由来異物については、フィルムの１００００ｍ２あたり、５０個以下である必要があり、３０個以下が好ましく、１５個以下が最も好ましい。
なお、オリゴマー由来異物が直径０．２ｍｍ未満の大きさであれば、印刷加工の際に、インキ抜けやドット抜けなどの問題が生じない。
【００１８】
本発明においては、テンター式延伸機内の熱処理ゾーン以前の段階で、延伸フィルムとテンター内で発生する変性ＰＢＴ由来のオリゴマーが接触する機会をできるだけ低減することが重要である。そのため、ポリエステルの低分子量物であるオリゴマーガス濃度を、テンター内の延伸ゾーンにおいて一定値以下となるように低減させることが必要である。具体的には、オリゴマーガス濃度を０．２ｍｇ／ｍ３以下にする必要があり、好ましくは、０．１ｍｇ／ｍ３以下にすることであり、最も好ましくは０．０５ｍｇ／ｍ３以下にすることである。
テンター内の延伸ゾーンにおけるオリゴマーガス濃度が０．２ｍｇ／ｍ３を超えると変性ＰＢＴ由来のオリゴマーが発生しやすい環境となり、サイズも大きくなることから印刷加工時のインキ抜けやドット抜け発生しやすくなる。
オリゴマーガス濃度の下限は特に制限されないが、必ずしも０．０３ｍｇ／ｍ３以下に低減する必要はない。オリゴマーガス濃度をこれ以上低減させても、変性ＰＢＴ由来のオリゴマーの低減には影響が小さく、また、これ以上薄い濃度を測定することが技術的に困難であるためである。
【００１９】
本発明においては、二軸延伸ポリエステルフィルム製造の全工程中、最もオリゴマーガス濃度の高いテンター式延伸機内の延伸ゾーンにおけるオリゴマーガス濃度を測定して所定の範囲内に制御することで、結果として、フィルム上に付着するオリゴマー量を制御する。
【００２０】
本発明において、テンター内の延伸ゾーンにおけるオリゴマーガス濃度を低減させるための方法は特に限定されないが、一例として、溶融ポリマー押出工程でＴダイより未延伸フィルムを得て、これをロール式縦延伸工程で縦延伸して、次いでテンター横延伸工程で横延伸を行う二軸延伸フィルムの生産方式の場合について説明する。上記二軸延伸フィルムの生産工程では、溶融ポリマー押出工程とロール式縦延伸工程とテンター式横延伸工程の３つの各工程において、オリゴマーガスの発生を低減させるための手段を講じることが好ましい。なお、本発明において、二軸延伸方法としては、ロールとテンターによる逐次二軸延伸法、テンター同時二軸延伸法のいずれでもよい。
【００２１】
溶融ポリマー押出工程では、オリゴマーガス発生の抑制に有利となる固相重合を施した樹脂を用いることが好ましい。また、Ｔダイから押出した高温の溶融ポリマーからオリゴマーが発生しやすいので、Ｔダイ付近に排気ダクトを設けることが好ましい。
【００２２】
ロール式縦延伸工程では、未延伸フィルムをＴｇ以上に温調するためフィルム中のオリゴマーがブリードしてロールを汚染しやすい。したがって、延伸ロールに粘着ロールをニップするなどして生産と同時にロールを洗浄する手段を設けることが好ましい。さらに、昇華したオリゴマーが縦延伸工程の上部に堆積しやすいので、天井部に排気ダクトを設置することが有効である。
【００２３】
テンター横延伸工程では、テンター内のいずれの場所でオリゴマーが発生しても、テンタークリップに付着してテンター入口まで運ばれたり、テンター内の気流がフィルムの上流方向になるとオリゴマーがテンター入口に流れて、テンター横延伸工程に入るフィルム表面にオリゴマーが付着する危険があるので、テンター内の全ての空間でオリゴマーを軽減する必要がある。テンター内においてオリゴマーは、熱処理ゾーンでフィルムからオリゴマーが昇華しやすいので、熱処理ゾーンに給気と排気を積極的に行いオリゴマーガス濃度を低下させる方法や循環熱風系に白金触媒を通してオリゴマーを酸化分解させる方法が考えられる。また、テンタークリップの汚染を防ぐため、テンタークリップの表面温度を９０℃以上に管理する方法が有効である。
【００２４】
（易引裂性二軸延伸フィルム）
本発明のフィルムに用いるＰＥＴは、公知の製法、すなわち、テレフタル酸ジメチルとエチレングリコールとからのエステル交換反応法、あるいは、テレフタル酸とエチレングリコールとからの直接エステル化法によりオリゴマーを得た後、溶融重合、あるいはさらに固相重合して得られるが、本発明の効果を損ねない範囲であれば他の成分を共重合することができる。
【００２５】
他の共重合成分としては、イソフタル酸、フタル酸、2,6 −ナフタレンジカルボン酸、５−ナトリウムスルホイソフタル酸、コハク酸、アジピン酸、セバシン酸、ドデカン二酸、ダイマー酸、無水マレイン酸、マレイン酸、フマール酸、イタコン酸、シトラコン酸、メサコン酸、シクロヘキサンジカルボン酸などのジカルボン酸、４−ヒドロキシ安息香酸、ε−カプロラクトン、乳酸などのオキシカルボン酸、１，３−プロパンジオール、１，６−ヘキサンジオール、シクロヘキサンジメタノールなどのグリコールや、トリメリット酸、トリメシン酸、ピロメリット酸、トリメチロールプロパン、グリセリン、ペンタエリスリトールなどの多官能化合物が挙げられる。
【００２６】
本発明において用いられるポリテトラメチレングリコール（以下、ＰＴＭＧと呼ぶ）単位の分子量は、６００〜４０００の範囲が好ましく、より好ましくは１０００〜３００００、さらに好ましくは１０００〜２０００である。分子量が６００未満の場合には引裂直線性が発現しにくく、４０００を超える場合には、機械的強度、寸法安定性、ヘーズなどの性能が低下することがある。
【００２７】
本発明のフィルムにおいて、変性ＰＢＴを構成するＰＴＭＧ単位の含有量は、引裂直線性と機械的強度などのバランスから５〜２０質量％とすることが好ましく、より好ましくは１０〜２０質量％、さらに好ましくは１０〜１５質量％である。
【００２８】
本発明のフィルムにおいて、ＰＥＴと変性ＰＢＴの混合比率は、引裂直線性と機械的強度のバランスから、ＰＥＴ／変性ＰＢＴ＝７０／３０〜９５／５（質量比）とすることが好ましく、より好ましくは８０／２０〜９０／１０（質量比）、さらに好ましくは８５／１５〜９０／１０（質量比）である。
【００２９】
本発明に用いる変性ＰＢＴは、ＰＢＴの重合工程においてＰＴＭＧを添加して重縮合して得ることができるが、より簡便な方法としては、ＰＢＴとＰＴＭＧを押出機で溶融混練することによっても得ることができる。
【００３０】
なお、本発明における原料樹脂には、本発明の効果を損ねない範囲であれば、ポリエチレンナフタレート、ポリシクロヘキシレンジメチレンテレフタレートなどの他のポリマーを混合することができる。
【００３１】
本発明のフィルムを製造するには、まず、たとえば、変性ＰＢＴとＰＥＴを混合したものを押出機に投入し、加熱溶融した後、Ｔダイのダイオリフィスからシート状に押出し、未延伸シートを製造する。Ｔダイのダイオリフィスから押出されたシートは、静電印加キャスト法などにより冷却ドラムに密着して巻きつけて冷却し、次に、温度９０〜１４０℃で、縦横にそれぞれ３．０〜５．０倍の倍率で延伸し、さらに温度２１０〜２４５℃で熱処理し、二軸延伸フィルムとする。
【００３２】
延伸温度が９０℃未満の場合には、均質な延伸フィルムを得ることができない場合があり、１４０℃を超えると、ＰＥＴの結晶化が促進されて、透明性が悪くなる場合がある。延伸倍率が３．０倍未満の場合には、得られる延伸フィルムの強度が低く、袋にしたときにピンホールが発生しやすくなり、延伸倍率が５．０倍を超えると延伸が困難となる場合がある。また、熱処理温度が２１０℃より低いと、得られる延伸フィルムの熱収縮率が大きくなり、製袋後の袋が変形する場合があり、また、熱処理温度が２４５℃より高いとフィルムの溶断が発生する場合がある。
【００３３】
上記のようにして得られる本発明の二軸延伸ポリエステルフィルムは、少なくとも長手方向（ＭＤ）に引裂直線性を発現する。この二軸延伸ポリエステルフィルムは他のフィルムと積層して積層フィルムとして使用することができる。また、この積層フィルムを使用し、引裂直線性を示す方向を袋の引裂方向となるように製袋して、易開封性包装袋を作成することができる。
【００３４】
また、本発明の二軸延伸ポリエステルフィルムには、コロナ放電処理、表面硬化処理、メッキ処理、着色処理、あるいは各種のコーティング処理による表面処理を付与することができる。
【実施例】
【００３５】
実施例および比較例における評価方法は次の通りである。
【００３６】
（オリゴマー由来異物の測定方法）
延伸フィルムを光学式異物検査装置に通してフィルム幅方向に１ｍ、フィルム長手方向に１００００ｍの範囲を検査した。検知された直径０．１ｍｍ以上の異物を全てサンプリングした。異物の直径は、この光学式異物検査装置が算出した面積平均径とした。得られた異物のうち、白色かつ粉状であるものをＰＢＴ由来のオリゴマーと判定し、これをオリゴマー由来異物として計数した。
【００３７】
（オリゴマーガス濃度測定方法）
テンター内の延伸ゾーンのオリゴマーガス濃度測定は、以下に示すように行った。
（１）テンター内の延伸ゾーンの壁に穴を空け、その中にステンレスパイプを通した。そのステンレスパイプの一端を熱風循環系の給気口付近にセットし、他端はテンター外に設置したガス洗浄瓶（ムエンケ式）に接続した。ガス洗浄瓶には、オリゴマー成分を溶解するためのエチレングリコールを満たした。
（２）流量計付き吸引ポンプにより、ガス洗浄瓶に一定時間エアーを通過させた。
（３）ガス洗浄瓶をはずし、ガス洗浄瓶ならびにステンレスパイプ内部をエチレングリコールで洗った。
（４）洗い流したエチレングリコールとガス洗浄瓶内のエチレングリコールをＵＶ分光光度計にかけ吸光度を測定した。
（５）予め作成しておいた検量線を用いて、測定された吸光度をオリゴマーガス濃度に換算した。
【００３８】
（引裂直線性の評価方法）
二軸延伸フィルムより長手方向（ＭＤ）に２０５ｍｍ、幅方向（ＴＤ）に４０ｍｍの短冊状のフィルム片を切り出し、このフィルム片の一方の短辺の中央部に長さ５ｍｍの切込みを入れた試料を１０本作製した。次に、切込みよりＭＤに手で引き裂き、引裂伝播端が切込みを入れた辺に向かい合う短辺に到達した試料本数をＭＤの引裂直線性の評価値とし、評価値８以上を合格とした。
なお、評価は、延伸熱処理後巻き取ったフィルムの左端部、中央部及び右端部それぞれについて実施した。結果を表２に示す。
【００３９】
（印刷適性の評価方法）
二軸延伸フィルムに白インキ（東洋インキ社製  ファインスターＲ６４１ＡＴ白）でベタ印刷を１００００ｍ２施した後、光学式異物検査装置に通しインキ抜けの検査をした。インキ抜けの数を表２に示す。
【００４０】
実施例１
ジメチルテレフタレート１９４質量部、１，４−ブタンジオール１０８質量部、及びテトラブチルチタネート８０ｐｐｍ（ポリマーに対するチタン金属の質量に換算した数値）を加え、１５０℃から２１０℃に加熱昇温しながら２．５時間エステル交換反応を行った。得られたエステル交換反応生成物９０質量部を重合缶に移送し、テトラブチルチタネートを４０ｐｐｍ添加した後、分子量１１００のＰＴＭＧを１０質量部添加して減圧を開始し、最終的に１ｈＰａの減圧下、２１０℃から昇温し最終的に２４５℃の温度で２時間溶融重合し、相対粘度１．６０の変性ＰＢＴを得た。
【００４１】
ＰＥＴと変性ＰＢＴとを質量比８５／１５で単純チップ混合したものを押出機にて溶融したのち、Ｔダイより押し出し、表面温度を２０℃に温調した冷却ドラム上に静電印加法で密着させて急冷して厚さ１９０μｍの未延伸フィルムを得た。この際、Ｔダイと冷却ドラムの間に排気装置を設置し、発生したガスを吸引した。
【００４２】
続いて９０℃に温調した予熱ロール群で予熱した後、９０℃に温調した延伸ロール間で周速を変化させて３．５倍に縦延伸し、縦延伸フィルムを得た。この際、予熱ロール、延伸ロールはアルコールによる拭き掃除を徹底しロールに付着したオリゴマーを完全に除去した。製造中にロールに析出するオリゴマーを除去するため粘着ロールを予熱ロール、延伸ロールにニップした。さらに、空気中で冷却されたオリゴマーの落下を防ぐため縦延伸装置の上空に排気ダクトを設けた。
【００４３】
続いて縦延伸フィルムをテンター式延伸機に導き、延伸温度１２０℃で４．５倍に横延伸し、続いて横方向の弛緩率を３％とし、２３５℃で熱処理を施し、厚さ１２μｍの延伸フィルムを得た。この際、熱処理ゾーンの給気と排気の量を増やし、テンタークリップ表面のアルコールによる拭き掃除を徹底しテンタークリップに付着したオリゴマーを完全に除去した。さらに、テンタークリップの表面温度を９０℃以上に管理し、オリゴマーの析出を防いだ。得られた二軸延伸ポリエステルフィルムの評価結果を表１に示した。
【００４４】
実施例２
テンター式延伸機の循環熱風系に白金触媒を設置したことを除いて、実施例２と同様に二軸配向ポリエステルフィルムを得た。得られた二軸延伸ポリエステルフィルムの評価結果を表１に示した。
【００４５】
比較例１
Ｔダイと冷却ドラムの間の排気を実施せず、予熱ロールと延伸ロールの粘着ロールのニップを取り外し、縦延伸装置の上空の排気ダクトの運転を行わず、テンタークリップの表面温度は特に制御せず、テンター式延伸機の熱処理ゾーンの給排気量を増やさなかったことを除いて、実施例１と同様に二軸配向ポリエステルフィルムを得た。
得られた二軸延伸ポリエステルフィルムの評価結果を表１に示した。
【００４６】
比較例２
テンター式延伸機に入る直前の未延伸フィルムにあらかじめ採取していたオリゴマーを散布することによりオリゴマーで故意に汚染させたことを除いて、比較例１と同様に二軸配向ポリエステルフィルムを得た。
得られた二軸延伸ポリエステルフィルムの評価を行った結果、異物検知数が多量となったため、フィルム幅方向に１ｍ、フィルム長手方向に５０００ｍの範囲に対して評価を行い１００００ｍ２あたりの異物数に換算した結果を表１に示した。
【００４７】
比較例３
比較例１において、さらに、テンター出口にてフィルム表面にエアシャワーを当てて異物を吹き飛ばすことを行って二軸配向ポリエステルフィルムを得た。
得られた二軸延伸ポリエステルフィルムの評価結果を表１に示した。
【００４８】
参考例
二軸延伸ポリエステルフィルムの原料としてＰＥＴのみ使用したことを除いて、比較例３と同様に二軸配向ポリエステルフィルムを得た。
得られた二軸延伸ポリエチレンテレフタレートフィルムの評価結果を表１に示した。
【００４９】
表１の各実施例では、オリゴマー由来異物が本発明で規定する範囲を満たしたことによって、良好な印刷適性を有する、クリーンな引裂直線性二軸延伸ポリエステルフィルムが作成できた。
【００５０】
これに対し、比較例１〜２ではオリゴマーの付着量が多く、印刷後もインキ抜けやドット抜けが発生している。
【００５１】
また、比較例３ではオリゴマー由来異物の量は抑えられたものの完全ではない。
【００５２】
参考例ではＰＢＴ含有オリゴマーが含まれないため従来法で十分効果的であり、オリゴマー付着量は少ない。
【００５３】
【表１】
2013056509.tif 000002